(57)【特許請求の範囲】
【請求項１】
（１）基板の第一の面に液体吐出エネルギー発生素子を備え、前記第一の面から該第一の面に対向する第二の面に貫通する貫通穴を有する基板を準備する工程と、
（２）支持体上にドライフィルムを形成する工程と、
（３）前記基板の第一の面に、前記支持体上に形成した前記ドライフィルムを貼り合わせる工程と、
（４）充填材を前記基板の第二の面から前記貫通穴に導入し、前記ドライフィルムに接する充填材を配置する工程と、
（５）前記充填材が前記ドライフィルムに接した状態で、前記支持体を前記ドライフィルムから剥離する工程と、
を有する液体吐出ヘッドの製造方法。
【請求項２】
前記工程（４）において、前記基板の第二の面を上面にして充填材を導入する、請求項１に記載の液体吐出ヘッドの製造方法。
【請求項３】
前記充填材が非感光性樹脂で形成される、請求項１または２に記載の液体吐出ヘッドの製造方法。
【請求項４】
前記非感光性樹脂の軟化温度が、前記工程（４）の後、前記工程（５）までの間における最大プロセス温度よりも高い、請求項３に記載の液体吐出ヘッドの製造方法。
【請求項５】
前記工程（４）において導入する充填材が、前記ドライフィルムを溶解する有機溶媒を含まない、請求項３または４に記載の液体吐出ヘッドの製造方法。
【請求項６】
前記充填材を構成する材料の屈折率と、前記ドライフィルムを構成する樹脂の屈折率との差が０．１以下である、請求項１〜５のいずれか一項に記載の液体吐出ヘッドの製造方法。
【請求項７】
さらに、
（６）前記ドライフィルムに液体流路となる第１のパターンを画定する工程と、
（７）前記第１のパターンを含むドライフィルム上に、樹脂層を形成する工程と、
（８）前記樹脂層に液体吐出口となる第２のパターンを画定する工程と、
（９）前記第１及び第２のパターンを除去して、液体流路及び該液体流路に連通する液体吐出口を有する流路形成部材を形成する工程と、
を有する、請求項１〜６のいずれか一項に記載の液体吐出ヘッドの製造方法。
【請求項８】
さらに、
（６）前記ドライフィルムの一部を露光し、露光部の前記ドライフィルムを除去することにより、液体流路となる第１のパターンを形成する工程と、
（７）前記第１のパターン上及び前記基板の第一の面上に、樹脂層を形成する工程と、
（８）前記樹脂層に液体吐出口となる第２のパターンを画定する工程と、
（９）前記第１及び第２のパターンを除去して、液体流路及び該液体流路に連通する液体吐出口を有する流路形成部材を形成する工程と、
を有する請求項１〜６のいずれか一項に記載の液体吐出ヘッドの製造方法。
【請求項９】
前記工程（５）の後に、さらに前記充填材を除去する工程を有する請求項１〜８のいずれか一項に記載の液体吐出ヘッドの製造方法。
【請求項１０】
前記工程（９）と同時に前記充填材を除去する工程を実施する請求項７または８に記載の液体吐出ヘッドの製造方法。
【発明の詳細な説明】
【技術分野】
【０００１】
本発明は、液体吐出ヘッドの製造方法に関する。
【背景技術】
【０００２】
液体吐出ヘッドは、インクジェット記録装置等の液体吐出装置に用いられ、流路形成部材と、液体供給口が形成された基板とを有する。液体吐出ヘッドの流路形成部材は、基板上に設けられており、液体流路や液体吐出口を形成している。基板に形成された液体供給口から液体流路に供給された液体は、液体吐出口から吐出されて、紙等の記録媒体に着弾する。
【０００３】
液体供給口等の貫通穴を有する基板表面に液体流路を形成するために、ドライフィルムを用いて構造物を形成する方法が知られている。ドライフィルムは、支持体に支持された状態で基板表面に貼り付けられ、その後、支持体を剥離して転写される。この際、支持体を物理的な引っ張りによって剥離すると、貫通穴上のドライフィルムが変形または欠損し、歩留りが低下する場合がある。これは、貫通穴の開口に沿って剥離時の応力が集中するためである。
【０００４】
一方、特許文献１及び特許文献２では、貫通穴上に感光性樹脂層を設ける前に、貫通穴内に充填材を導入する方法が開示されている。
【先行技術文献】
【特許文献】
【０００５】
【特許文献１】特開２００２−３２６３６３号公報
【特許文献２】特開２０１２−２１２８２５号公報
【発明の概要】
【発明が解決しようとする課題】
【０００６】
特許文献１では、貫通穴（液体供給口）を有する基板上に流路形成部材を形成するにあたり、ドライフィルムを用いた場合における該ドライフィルムの貫通穴への垂れ込みを課題としている。そして、ドライフィルムを用いることなく、基板表面にテープやガラス板を接触させて貫通穴に充填材を導入した後、流路形成部材を形成する方法が開示されている。すなわち、特許文献１では、ドライフィルムを用いた場合に問題となる、ドライフィルムから支持体を剥離する際のドライフィルムの変形または欠損等の課題に対する教示はされていない。
【０００７】
また、特許文献２では、貫通穴（スルーホール）を有する配線板の該スルーホールに充填材を導入する工程と、スルーホールの開口面にドライフィルムを用いてエッチングレジストを形成する工程とを有する配線板の製造方法が開示されている。しかしながら、特許文献２に記載の発明において、ドライフィルムはエッチングマスクとして使用されており、ドライフィルムから支持体を剥離する際のドライフィルムの変形または欠損等の課題は認識されていない。
【０００８】
したがって、本発明は、ドライフィルムから支持体を剥離する工程におけるドライフィルムの変形または欠損等を抑制し、歩留りがよく、かつ、基板上に流路形成部材が高精度に形成された液体吐出ヘッドを提供することを目的とする。
【課題を解決するための手段】
【０００９】
すなわち本発明は、
（１）基板の第一の面に液体吐出エネルギー発生素子を備え、前記第一の面から該第一の面に対向する第二の面に貫通する貫通穴を有する基板を準備する工程と、
（２）支持体上にドライフィルムを形成する工程と、
（３）前記基板の第一の面に、前記支持体上に形成した前記ドライフィルムを貼り合わせる工程と、
（４）充填材を前記基板の第二の面から前記貫通穴に導入し、前記ドライフィルムに接する充填材を配置する工程と、
（５）前記充填材が前記ドライフィルムに接した状態で、前記支持体を前記ドライフィルムから剥離する工程と、
を有する液体吐出ヘッドの製造方法である。
【発明の効果】
【００１０】
本発明によれば、ドライフィルムから支持体を剥離する工程におけるドライフィルムの変形または欠損等を抑制し、歩留りがよく、かつ、基板上に流路形成部材が高精度に製造された液体吐出ヘッドを提供することができる。
【図面の簡単な説明】
【００１１】
【図１】本発明により製造された液体吐出ヘッドの一例を示す図である。
【図２】本発明に係る液体吐出ヘッドの製造方法の一例を示す工程断面図である。
【図３】本発明に係る液体吐出ヘッドの製造方法の一例を示す工程断面図である。
【図４】本発明に係る液体吐出ヘッドの製造方法の一例を示す工程断面図である。
【発明を実施するための形態】
【００１２】
以下、本発明を実施するための形態を説明する。
【００１３】
図１に、本発明により製造された液体吐出ヘッドの一例を示す。本発明に係る液体吐出ヘッドは、基板１と、流路形成部材１２とを有する。基板１としては、シリコンの単結晶で形成されたシリコン基板等が用いられる。基板１の表面（上面、以下、「第一の面２１」という。）には、液体吐出エネルギー発生素子２が形成されている。液体吐出エネルギー発生素子２としては、発熱抵抗体や圧電素子が挙げられる。液体吐出エネルギー発生素子２は、基板の第一の面２１と接するように形成されていてもよく、基板の第一の面２１に対して一部中空状に形成されていてもよい。また、基板の第一の面２１にはバンプ１３が形成されており、バンプ１３を介して基板外部から供給された電力によって、液体吐出エネルギー発生素子２が駆動する。さらに、基板１には、第一の面２１から該第一の面２１に対向する第二の面２２に貫通する貫通穴（液体供給口）３が形成されている。液体供給口３から供給された液体は、液体吐出エネルギー発生素子２によってエネルギーを与えられ、流路形成部材１２に形成された液体吐出口１１から吐出される。
【００１４】
＜実施形態１＞
次に、図２を参照して、本発明に係る液体吐出ヘッドの製造方法の一例を説明する。図２は、図１の液体吐出ヘッドにおけるＡ−Ａ’線に沿った断面図を示す。
【００１５】
まず、図２（ａ）に示すように、第一の面２１に液体吐出エネルギー発生素子２を備えた基板１を準備する。液体吐出エネルギー発生素子２は、ＳｉＮやＳｉＯ２等で形成された保護膜（不図示）で覆われている。基板１には、第一の面２１から第二の面２２に貫通する液体供給口３が形成されている。液体供給口３は、レーザー加工、反応性イオンエッチング、サンドブラスト、ウェットエッチング等の方法により形成することができる。液体供給口３は、第一の面２１と平行な断面が、第一の面２１側から第二の面２２側に向かって垂直に近い、または第二の面２２側が広くなるような開口形状であることが好ましい。第二の面２２側の方が広い開口であることにより、後述する充填材を導入する工程において、充填効率が向上する効果が得られる。
【００１６】
次に、図２（ｂ）に示すように、支持体４で支持されたドライフィルム５を準備する。具体的には、感光性樹脂を溶媒に溶解させて得られる樹脂組成物を、支持体上にスピンコートやスリットコート等で塗布し、乾燥することにより、支持体４上にドライフィルム５を形成する。支持体４としては、樹脂のフィルム又は板、ガラス板、シリコン基板等が挙げられる。支持体４は、ドライフィルム５の貼り付けや、後の工程で剥離することを考慮すると、樹脂フィルムであることが好ましい。樹脂としては、ＰＥＴ（ポリエチレンテレフタラート）やポリイミド、ポリアミド、ポリアラミド、フッ素樹脂（例えば、テフロン（登録商標））、ポリビニルアルコール、ポリカーボネート、ポリメチルペンテン、シクロオレフィンポリマー等が挙げられる。また、支持体４をドライフィルム５から剥離しやすくするために、支持体４のドライフィルム形成面に離型処理を施してもよい。さらに、ベースフィルム上に、ドライフィルムレジスト層とカバーフィルムが順次積層された市販のドライフィルムレジストから、カバーフィルムを剥離したものを用いてもよい。
【００１７】
ドライフィルム５は、感光性樹脂で形成されている。感光性樹脂としては、エポキシ樹脂、アクリル樹脂、ウレタン樹脂等が挙げられる。具体的には、エポキシ樹脂としては、ビスフェノールＡ型やクレゾールノボラック型、脂環式のエポキシ樹脂等；アクリル樹脂としてはポリメチルメタクリレート等；ウレタン樹脂としてはポリウレタン等が挙げられる。これらの感光性樹脂を溶解する溶媒としては、ＰＧＭＥＡ（プロピレングリコールメチルエーテルアセテート）、シクロヘキサノン、メチルエチルケトン、キシレン等が挙げられる。なお、必要に応じて、光酸発生剤等を添加することにより、感度や感光波長領域を調整してもよい。感光性樹脂は、ポジ型であってもネガ型であってもよいが、最終的に形成される流路形成部材の一部としての安定性を向上する観点から、ネガ型感光性樹脂であることが好ましい。
【００１８】
次に、図２（ｃ）に示すように、液体供給口３が形成された基板１の第一の面２１に対して、支持体４上に形成したドライフィルム５を貼り合わせる。ドライフィルムを貼り合わせる方法としては、公知の方法を特に制限なく適用できる。例えば、基板の端から、順次、支持体４の表面をローラで加圧しながら貼り合わせるラミネーターを用いる方法が好ましい。また、このとき、ドライフィルムの液体供給口３内への垂れ込みを極力少なくするため、温度や加圧力を適宜調整することが好ましい。
【００１９】
次に、図２（ｄ）に示すように、支持体４を剥離することなく、基板の第二の面２２側から、液体供給口３に充填材６を導入する。充填材６としては、エポキシ樹脂やアクリル樹脂等の樹脂、水やエタノール等の溶剤、銅や酸化タンタル等の金属化合物等を挙げることができる。液体供給口３への導入は、充填材材料を流動状態で導入した後に固化する、または液体供給口内に直接成膜等を行うことにより、前記ドライフィルム５に接する充填材６を配置することができる。充填材６は、液体供給口３内でドライフィルム５に接していれば、液体供給口３内の一部のみの接触でもよく、液体供給口３内の全面で接触していてもよい。全面に近い接触であるほど、流路形成部材の変形または欠損の改善効果が大きくなる。より優れた接触性を得る観点から、充填材６の厚みは１μｍ以上であることが好ましい。
【００２０】
充填材６を導入する際の基板の向きは、第一の面２１と第二の面２２のどちらが上面になっていてもよいが、図２（ｄ）に示すように、第二の面２２を上面にすることにより、スピンコートやスリットコート等の方法を用いて充填材を容易に塗布することができる。また、重力により、充填時に液体供給口３内で発生する気泡が抜けやすくなる効果が得られる。より優れた充填性を得るために、減圧下で充填を行う、アジテーションや振動を与える、表面張力の小さい液体を塗布した後に充填材を置換させる、固形分濃度を変化させた充填材を低粘度のものから順に塗布し置換させることにより基板への充填材の濡れ性を向上させる、等の手段を用いてもよい。さらに、充填方法によっては、液体供給口３の内部だけでなく第二の面２２上に充填材の層が形成されていてもよい。第二の面２２上に形成された充填材の層は、拭き取りや研磨等により除去することができる。
【００２１】
充填材６として樹脂を用いる場合、樹脂としては、非感光性樹脂であっても感光性樹脂であってもよい。流路形成部材等を露光する工程を含む方法により液体吐出ヘッドを製造する場合は、露光の影響を受けない非感光性樹脂を用いることが好ましい。樹脂の軟化温度は特に限定されないが、充填材を除去する工程によっては熱工程を経ることになるため、工程流動中の軟化を防ぐ観点から、軟化温度は、充填材を導入する工程の後、支持体４をドライフィルム５から剥離する工程までの間における最大プロセス温度よりも高いことが好ましい。また、充填材として用いる樹脂（導入する充填材）は有機溶媒を含んでいてもよく、含まなくてもよいが、ドライフィルム５との相溶を抑制する観点から、ドライフィルム５を溶解する有機溶媒を含まないことが好ましい。
【００２２】
なお、充填材６を除去する工程と、後述する液体流路となるパターン７及び液体吐出口となるパターン９を除去して流路形成部材１２を形成する工程とを同時に行うことにより、工程数を減少させることができる。この場合には、充填材６として、パターン除去溶媒に溶解しやすい樹脂を用いることが好ましい。また、充填材６としてドライフィルム５を構成する樹脂と屈折率が近い材料を用いることにより、充填材６とドライフィルム５の界面における光の反射を抑制し、後工程で露光する際の乱反射による影響を低減することができる。この場合、露光波長における、充填材６を構成する材料の屈折率と、ドライフィルム５を構成する樹脂の屈折率の差が、０．１以下であることが好ましい。充填材６の材料としては、エポキシ樹脂、アクリル樹脂、ウレタン樹脂、蝋等が挙げられる。具体的には、エポキシ樹脂としては、ビスフェノールＡ型やクレゾールノボラック型、脂環式のエポキシ樹脂等；アクリル樹脂としてはポリメチルメタクリレート等、ウレタン樹脂としてはポリウレタン等；蝋としては、ハゼ蝋や蜜蝋、パラフィンワックス等が挙げられる。
【００２３】
充填材６として樹脂を用いる場合の充填方法としては、例えば、有機溶媒との混合や加熱により流動性を持たせた材料を、基板１の第二の面２２にスピンコートやスリットコート等で塗布及び充填した後、乾燥や冷却により固化させる方法が挙げられる。充填時に充填材を溶解する有機溶媒としては、エタノール、ＰＧＭＥＡ（プロピレングリコールメチルエーテルアセテート）、シクロヘキサノン、メチルエチルケトン、キシレン、Ｎ−メチル−２−ピロリドン等が挙げられる。
【００２４】
充填材６として溶剤を用いる場合、溶剤としては、水溶液やアルコール類等が挙げられる。充填方法としては、例えば、溶剤を基板１の第二の面２２にスピンコートやスリットコート等で塗布及び充填した後、冷却により固化させる方法が挙げられる。
【００２５】
充填材６として金属化合物を用いる場合、金属化合物としては、金、銀、銅、アルミニウム、酸化アルミニウム、酸化タンタル等が挙げられる。充填方法としては、例えば、金属化合物を基板１の第二の面２２にスパッタリングや原子層堆積（ＡＬＤ）法等を用いて成膜する方法が挙げられる。充填材として金属化合物を用いる場合、該充填材を液体供給口の保護膜等に用いてもよい。
【００２６】
次に、図２（ｅ）に示すように、支持体４をドライフィルム５から剥離する。本発明においては、貫通穴（液体供給口）３内で、充填材６とドライフィルム５が接した状態で配置されるため、剥離時の応力集中を低減させることができる。そのため、流路形成部材の一部となるドライフィルム５の厚みによらず、貫通穴上のドライフィルム（流路形成部材）の変形や欠損を抑えることができる。
【００２７】
次に、図２（ｆ）に示すように、充填材６を除去する。除去方法は、充填材として樹脂を用いた場合には有機溶媒による溶解、充填材として溶剤を用いた場合には加熱による流動性付与、充填材として金属化合物を用いた場合にはエッチングによる除去等の方法が挙げられる。なお、充填材６を除去する工程は、支持体４をドライフィルム５から剥離した後であれば、いずれの段階で実施してもよい。例えば、後述する実施例に示すように、液体流路となるパターン７及び液体吐出口となるパターン９を除去する工程と同時に、充填材６を除去する工程を実施することもできる。
【００２８】
次に、図２（ｇ）に示すように、露光によりドライフィルム５に液体流路となるパターン７（第１のパターン）を画定して、流路形成部材１２の一部を形成する。
【００２９】
次に、図２（ｈ）に示すように、パターン７上及びドライフィルム５上に、流路形成部材１２の一部となる樹脂層８を形成し、液体吐出口となるパターン９（第２のパターン）を露光により画定する。樹脂層８としては、ドライフィルム５と同様の樹脂を使用し、必要に応じて、光酸発生剤等を添加することにより、ドライフィルム５と感度を変えたり、感光波長領域を変えたりする等、調整を行う。
【００３０】
最後に、図２（ｉ）に示すように、液体流路となるパターン７及び液体吐出口となるパターン９を現像により除去することで、液体流路１０及び該液体流路に連通する液体吐出口１１を形成する。以上の工程により、基板１上に、ドライフィルム５及び樹脂層８からなる流路形成部材１２が形成された液体吐出ヘッドが製造される。
【００３１】
＜実施形態２＞
次に、図３を参照して、本発明に係る液体吐出ヘッドの製造方法の一例を説明する。図３は、図１の液体吐出ヘッドにおけるＡ−Ａ’線に沿った断面図を示す。
【００３２】
本実施形態において、図３（ａ）に係る工程は実施形態１における図２（ａ）に係る工程と同様であるため、詳細な説明を省略する。
【００３３】
図３（ｂ）に示すように、支持体４で支持されたドライフィルム５を準備する。具体的には、感光性樹脂を溶媒に溶解させて得られる樹脂組成物を、支持体上にスピンコートやスリットコート等で塗布し、乾燥することにより、支持体４上にドライフィルム５を形成する。支持体４に用いる材料は、実施形態１と同様である。
【００３４】
ドライフィルム５は、感光性樹脂で形成されている。本実施形態において、ドライフィルム５は、ポジ型感光性樹脂であることが好ましい。ポジ型感光性樹脂としては、例えば、ポリメチルイソプロペニルケトンやメタクリル酸エステルを主成分とする高分子の主鎖分解型の感光性樹脂が挙げられる。具体的には、メタクリル酸エステルを主成分とする高分子の主鎖分解型のポジ型感光性樹脂としては、ポリメチルメタクリレート、ポリエチルメタクリレート等のホモポリマー；メタクリル酸メチルと、メタクリル酸、アクリル酸、グリシジルメタクリレートもしくはフェニルメタクリレート等との共重合体等を挙げることができる。
【００３５】
次に、図３（ｃ）に示すように、液体供給口３が形成された基板１の第一の面２１に対して、支持体４上に形成したドライフィルム５を貼り合わせる。ドライフィルム５を貼り合わせる方法は、実施形態１と同様である。
【００３６】
図３（ｄ）〜（ｆ）に係る工程は、実施形態１における図２（ｄ）〜（ｆ）に係る工程と同様であるため、詳細な説明を省略する。
【００３７】
次に、図３（ｇ）に示すように、ドライフィルム５に、液体流路となるパターン７のパターニングを行う。具体的には、液体流路となるパターンの描かれたマスクを介して露光を行いドライフィルム５にパターンを画定した後、液体流路となる部分以外のドライフィルム５を除去することにより、液体流路となるパターン７（第１のパターン）を形成する。
【００３８】
次に、図３（ｈ）に示すように、前記パターン上及び前記基板の第一の面上に、流路形成部材１２となる樹脂層８を形成し、露光により液体吐出口となるパターン９（第２のパターン）を画定する。樹脂層８に用いる材料は、実施形態１と同様であるため、詳細な説明を省略する。
【００３９】
最後に、図３（ｉ）に示すように、パターン７及び９を除去することにより、液体流路１０及び該液体流路に連通する液体吐出口１１を形成する。以上の工程により、基板１上に、樹脂層８からなる流路形成部材１２が形成された液体吐出ヘッドが製造される。
【実施例】
【００４０】
以下、実施例に基づき本発明をより具体的に説明する。
【００４１】
［実施例１］
図４に示す工程に従い、液体吐出ヘッドを製造した。
まず、図４（ａ）に示すように、第一の面２１にＴａＳｉＮからなる液体吐出エネルギー発生素子２を有する基板１を準備した。基板１としては、シリコンの（１００）基板を用いた。なお、基板１は、ＳｉＮで形成された保護膜（不図示）を有する。基板１に、第一の面２１から第二の面２２に貫通する液体供給口３を、ＲＩＥ（リアクティブイオンエッチング）方式にてボッシュプロセスで形成した。
【００４２】
次に、図４（ｂ）に示すように、支持体４と、支持体４に支持されたドライフィルム５を準備した。支持体４としてはＰＥＴフィルムを用いた。ＰＥＴフィルム上に、エポキシ樹脂（大日本インキ製、商品名：Ｎ−６９５）及び光酸発生剤（サンアプロ製、商品名：ＣＰＩ−２１０Ｓ）をＰＧＭＥＡに溶解させた溶液を塗布し、オーブンを用いて１００℃で乾燥させることにより、支持体４に支持されたネガ型のドライフィルム５を形成した。
【００４３】
次に、図４（ｃ）に示すように、液体供給口３が形成された基板１の第一の面２１に対して、支持体４をドライフィルム５面で貼り合わせ、流路形成部材１２の一部となるドライフィルム５を形成した。貼り合わせは、ロール式ラミネーター（タカトリ製、商品名：ＶＴＭ−２００）を用いて行った。貼り合わせ後のドライフィルム５の厚みは１５μｍであった。
【００４４】
次に、図４（ｄ）に示すように、液体供給口３が形成された基板１の第二の面２２から充填材６を導入した。この際、基板１の第二の面２２が上面となるようにして充填を行った。充填材としては、エポキシ樹脂（ダイセル化学工業製、商品名：ＥＨＰＥ３１５０）をエタノールに溶解させた溶液を使用し、スピンコートによって塗布した後、アジテーションを行うことで充填材を導入した。その後、オーブンを用いて１００℃で乾燥させて、充填材を固化した。固化した後の充填材６の厚みは５μｍであった。また、充填材を構成する樹脂の屈折率とドライフィルムを構成する樹脂の屈折率の差は、０．０５であった。
【００４５】
次に、図４（ｅ）に示すように、２５℃の環境下において、支持体４をドライフィルム５から剥離した。この際、ドライフィルムの変形または欠損がないことを確認した。
【００４６】
次に、図４（ｆ）に示すように、露光装置（キヤノン製、商品名：ＦＰＡ−３０００ｉ５＋）を用いて、露光波長３６５ｎｍの光を５０００Ｊ／ｍ２の露光量でドライフィルム５に照射した後、５０℃にて５分間のベークを行うことにより、液体流路となるパターン７（第１のパターン）を画定し、流路形成部材１２の一部を形成した。
【００４７】
次に、図４（ｇ）に示すように、前記パターン上及び前記ドライフィルム上に、流路形成部材１２の一部となる樹脂層８を形成した。樹脂層８は、エポキシ樹脂（ジャパンエポキシレジン製、商品名：１５７Ｓ７０）及び光酸発生剤（サンアプロ製、商品名：ＬＷ−Ｓ１）をＰＧＭＥＡに溶解させ、上記ドライフィルム５と感度差を持たせた溶液に調製してドライフィルムを形成し、ロール式ラミネーターで転写した。樹脂層８の厚みは５μｍであった。続いて、露光装置（キヤノン製、商品名：ＦＰＡ−３０００ｉ５＋）を用いて樹脂層８をパターン露光した後、９０℃にて５分間のベークを行うことにより、液体吐出口となるパターン９（第２のパターン）を画定した。
【００４８】
次に、基板１をＰＧＭＥＡに浸すことで、液体流路となるパターン７及び液体吐出口となるパターン９の現像を行い、液体流路１０及び液体吐出口１１を形成した。また、同時に、充填材６をＰＧＭＥＡに溶解させることにより除去した。最後に、電気的接続等を行うことにより、図４（ｈ）に示す液体吐出ヘッドを製造した。製造した液体吐出ヘッドを観察し、流路形成部材の変形または欠損等の不良がなく、流路形成部材が基板上に高精度に形成されたことを確認した。
【００４９】
［実施例２］
図３に示す工程に従い、液体吐出ヘッドを製造した。
本実施例において、図３（ａ）に係る工程は、実施例１の図４（ａ）に係る工程と同様に実施した。
【００５０】
次に、図３（ｂ）に示すように、支持体４と、支持体４に支持されたドライフィルム５を準備した。支持体４としてはＰＥＴフィルムを用いた。ＰＥＴフィルム上に、ポリメチルイソプロペニルケトン（東京応化工業製、商品名：ＯＤＵＲ−１０１０）を樹脂濃度が２０質量％になるように調製した溶液をスピンコート法によって塗布し、その後オーブンを用いて１２０℃で乾燥させることにより、支持体４に支持されたポジ型のドライフィルム５を形成した。
【００５１】
図３（ｃ）〜（ｅ）に係る工程は、実施例１の図４（ｃ）〜（ｅ）に係る工程と同様に実施した。なお、支持体４をドライフィルム５から剥離する工程を実施した後、ドライフィルムの変形または欠損がないことを確認した。また、充填材６の厚みは５μｍであり、充填材を構成する樹脂の屈折率とドライフィルムを構成する樹脂の屈折率の差は、０．０８であった。
【００５２】
次に、図３（ｆ）に示すように、基板１をＰＧＭＥＡに浸すことにより、充填材６を除去した。
【００５３】
次に、図３（ｇ）に示すように、露光装置（ウシオ電機製、商品名：Ｄｅｅｐ−ＵＶ露光装置ＵＸ−３０００）を用いて、液体流路となるパターンの描かれたマスクを介して、Ｄｅｅｐ−ＵＶ光を１８０００ｍＪ／ｃｍ２の露光量でドライフィルム５に照射した。その後、非極性溶剤であるメチルイソブチルケトン／キシレン＝２／３溶液を用いた現像処理、及びキシレンを用いたリンス処理を行い、露光部のドライフィルム５を除去することによって、基板１上に液体流路となるパターン７（第１のパターン）を形成した。
【００５４】
次に、図３（ｈ）に示すように、前記パターン上及び前記基板の第一の面上に、流路形成部材１２となる樹脂層８を形成した。樹脂層８は、エポキシ樹脂（ダイセル化学工業製、商品名：ＥＨＰＥ３１５０）及び光酸発生剤（旭電化工業製、商品名：ＳＰ−１７２）を含有する溶液をスピンコートで塗布することにより形成した。樹脂層８の厚みは５μｍであった。続いて、露光装置（キヤノン製、商品名：ＦＰＡ−３０００ｉ５＋）を用いて樹脂層８をパターン露光した後、９０℃にて５分間のベークを行うことにより、液体吐出口となるパターン９（第２のパターン）を画定した。
【００５５】
次に、基板１を、エステル系溶剤（林純薬工業製、商品名：ラックリーンＭＣ）に浸すことで液体流路となるパターン７を除去し、またＰＧＭＥＡに浸すことで、液体吐出口となるパターン９の現像を行い、液体流路１０及び液体吐出口１１を形成した。最後に、電気的接続等を行うことにより、図３（ｉ）に示す液体吐出ヘッドを製造した。製造した液体吐出ヘッドを観察し、流路形成部材の変形または欠損等の不良がなく、流路形成部材が基板上に高精度に形成されたことを確認した。
【符号の説明】
【００５６】
１：基板
２：液体吐出エネルギー発生素子
３：貫通穴（液体供給口）
４：支持体
５：ドライフィルム
６：充填材
７：液体流路となるパターン（第１のパターン）
８：樹脂層
９：液体吐出口となるパターン（第２のパターン）
１０：液体流路
１１：液体吐出口
１２：流路形成部材
１３：バンプ
２１：第一の面
２２：第二の面
【図１】
0006545077.tif 000002
【図２】
0006545077.tif 000003
【図３】
0006545077.tif 000004
【図４】
0006545077.tif 000005